(57)【特許請求の範囲】
【請求項１】
半導体基板上に、選択成長で形成された少なくとも量子井戸活性層を含む第１の半導体積層体としてのダブルヘテロメサストライプと、前記選択成長の際に前記ダブルヘテロメサストライプの両側に一定距離だけ離間して同時に形成された第２の半導体積層体としての再結合層とを有する半導体レーザにおいて、
平均歪量ε(average)、臨界歪量ε(critical)を下式のように定義した場合、
【数１】
0004640646.tif 000008
但し、歪を有する半導体層の数をｊ個とし、それら歪を有する半導体層で挟まれた無歪の半導体層の数をｋ個として、ｎ個（ｎ＝ｊ＋ｋ）の半導体層を積層してなるダブルヘテロメサストライプまたは再結合層において、ｉ番目の半導体層の歪量をεｉ、ｉ番目の半導体層の厚さをｄｉとする
【数２】
0004640646.tif 000009
但し、
ｂ：バーガーズベクトル、
ｐ：ポアソン比、
α：バーガーズベクトルと転位線のなす角、
λ：滑り方向と、滑り面と積層面の交線に垂直で積層面内にある方向のなす角
前記ダブルヘテロメサストライプの平均歪量ε１(average)は臨界歪量ε１(critical)以下の圧縮歪（ε１(critical)≧ε１(average)＞０）で、且つ、前記再結合層の平均歪量ε２(average)は臨界歪量ε２(critical)以下の引張り歪（−ε２(critical)≦ε２(average)＜０）または無歪（ε２(average)＝０）であることを特徴とする半導体レーザ。
【請求項２】
前記ダブルヘテロメサストライプに少なくとも光閉じ込め層と量子井戸活性層を含むことを特徴とする請求項１に記載の半導体レーザ。
【請求項３】
前記ダブルヘテロメサストライプにＡｌＩｎＡｓまたはＡｌＧａＩｎＡｓが含まれていることを特徴とする請求項１、または、請求項２に記載の半導体レーザ。
【請求項４】
前記ダブルヘテロメサストライプと前記再結合層との間の距離が１５μｍ以下であることを特徴とする請求項１から３のいずれかに記載の半導体レーザ。
【請求項５】
半導体基板上に一対のストライプ状の誘電体マスクを形成し、前記誘電体マスクで挟まれた狭幅部に活性層を含む第１の半導体積層体としてのダブルヘテロメサストライプを形成すると同時に、前記誘電体マスクの両外側の広幅部に第２の半導体積層体としての再結合層を形成する工程を含む半導体レーザの製造方法において、
平均歪量ε(average)、臨界歪量ε(critical)を下式のように定義した場合、
【数３】
0004640646.tif 000010
但し、歪を有する半導体層の数をｊ個とし、それら歪を有する半導体層で挟まれた無歪の半導体層の数をｋ個として、ｎ個（ｎ＝ｊ＋ｋ）の半導体層を積層してなるダブルヘテロメサストライプまたは再結合層において、ｉ番目の半導体層の歪量をεｉ、ｉ番目の半導体層の厚さをｄｉとする
【数４】
0004640646.tif 000011
但し、
ｂ：バーガーズベクトル、
ｐ：ポアソン比、
α：バーガーズベクトルと転位線のなす角、
λ：滑り方向と、滑り面と積層面の交線に垂直で積層面内にある方向のなす角
前記ダブルヘテロメサストライプの平均歪量ε１(average)は臨界歪量ε１(critical)以下の圧縮歪（ε１(critical)≧ε１(average)＞０）で、且つ、前記再結合層の平均歪量ε２(average)は臨界歪量ε２(critical)以下の引張り歪（−ε２(critical)≦ε２(average)＜０）または無歪（ε２(average)＝０）であることを特徴とする半導体レーザの製造方法。
【請求項６】
前記ダブルヘテロメサストライプに少なくとも光閉じ込め層と量子井戸活性層を含むことを特徴とする請求項５に記載の半導体レーザの製造方法。
【請求項７】
前記ダブルヘテロメサストライプにＡｌＩｎＡｓまたはＡｌＧａＩｎＡｓが含まれていることを特徴とする請求項５、または、請求項６に記載の半導体レーザの製造方法。
【請求項８】
前記ダブルヘテロメサストライプと前記再結合層との間の距離が０より大きく１５μｍ以下であることを特徴とする請求項５から７のいずれかに記載の半導体レーザの製造方法。
【発明の詳細な説明】
【技術分野】
【０００１】
本発明は半導体レーザとその製造方法に関し、特に選択成長により導波路を形成した半導体レーザとその製造方法に関する。
【背景技術】
【０００２】
量子井戸活性層に歪を導入して価電子帯構造を変形させることにより、レーザ特性が向上することが知られている。しかし、臨界歪量を超えて歪を導入すると歪の緩和により転位が発生し、半導体レーザの信頼性を低下させてしまう。そのため、バリア層に井戸層と逆方向の歪を導入し、平均歪量が臨界歪量を超えないようにする歪補償型量子井戸構造が提案されている。歪補償型量子井戸構造では、平均歪量がほぼゼロに近いところで量子井戸の光学的特性や半導体レーザの特性が良好であることが非特許文献１や非特許文献２、非特許文献３に報告されている。【０００３】
尚、ここで、平均歪量ε(average)は下式のように定義する。
【数１】
0004640646.tif 000002
但し、歪を有する半導体層の数をｊ個とし、それら歪を有する半導体層で挟まれた無歪の半導体層の数をｋ個として、ｎ個（ｎ＝ｊ＋ｋ）の半導体層を積層してなるダブルヘテロメサストライプまたは再結合層において、ｉ番目の半導体層の歪量をεｉ、ｉ番目の半導体層の厚さをｄｉとする。【０００４】
一方、全選択ＭＯＶＰＥ（Ｍｅｔａｌ−Ｏｒｇａｎｉｃ  Ｖａｐｏｒ  Ｐｈａｓｅ  Ｅｐｉｔａｘｙ）成長による半導体レーザ（ＡＳＭ−ＬＤ：  Ａｌｌ  Ｓｅｌｅｃｔｉｖｅ  ＭＯＶＰＥ  ｇｒｏｗｎ  Ｌａｓｅｒ  Ｄｉｏｄｅ）は、エッチングプロセス不要で埋め込みヘテロ構造（ＢＨ：Ｂｕｒｉｅｄ  Ｈｅｔｅｒｏｓｔｒｕｃｔｕｒｅ）が作製できるという特徴を持つ。【０００５】
図８に非特許文献４に記載されているＡＳＭ−ＬＤの構造図を示す。（００１）面を成長面とするｎ型ＩｎＰ基板１上に歪多重量子井戸活性層３ａを含むダブルヘテロメサストライプ６（以降、ＤＨメサストライプと呼ぶ）が形成され、ｐ型ＩｎＰ電流ブロック層７、ｎ型ＩｎＰ電流ブロック層８で埋め込まれている。また、その上にｐ型ＩｎＰクラッド層９、ｐ型ＩｎＧａＡｓコンタクト層１０が形成されている。そして、ＤＨメサストライプ６の両側の所定位置に寄生容量低減を図るために、ＤＨメサストライプ６を含むリッジ部領域とその両側領域とに分けるｎ型ＩｎＰ基板１に達する２本の溝が形成されている。そして、下面にはｎ型電極１１が、上面には絶縁膜に設けた開口部を通して接続されたｐ型電極１２が、それぞれ形成されている。【０００６】
次に、図９に製造工程を示す。まず、（００１）面を成長面とするｎ型ＩｎＰ基板１上に［１１０］方向に沿って２本のストライプ状の酸化シリコンマスク１３（マスク幅５μｍ）を形成する。ここで、この２本の酸化シリコンマスク１３が選択成長における成長阻止マスクとなるために、２本の酸化シリコンマスク１３で挟まれた狭幅部１４および、２本の酸化シリコンマスク１３の両外側の広幅部１５とが選択成長可能な領域となる（図９（ａ））。【０００７】
そして、この狭幅部１４に選択ＭＯＶＰＥ成長によりｎ型ＩｎＰバッファ層１８、歪多重量子井戸活性層３ａ、ｐ型ＩｎＰキャップ層５で構成される第１の半導体積層体としてのＤＨメサストライプ６を作製する。尚、この選択ＭＯＶＰＥ成長の際に同時に広幅部１５にも第２の半導体積層体としての再結合層１６が形成される（図９（ｂ））。【０００８】
次に、セルフアラインプロセスでＤＨメサストライプ６のトップのみに新たな酸化シリコンマスク１７を形成し（図９（ｃ））、それを成長阻止マスクとしてｐ型ＩｎＰ電流ブロック層７、ｎ型ＩｎＰ電流ブロック層８を選択成長する（図９（ｄ））。そして、酸化シリコンマスク１７を除去した後、ｐ型ＩｎＰクラッド層９とｐ型ＩｎＧａＡｓコンタクト層１０を結晶成長させる（図９（ｅ））。その後、ｎ型ＩｎＰ基板に達する２本の溝を形成し、下面のｎ型電極および、上面のｐ型電極を形成するなどして半導体レーザが完成する。【０００９】
【非特許文献１】第１１回インジウム・リンとそれに関連する材料の国際会議  技術要約書４７頁、ＭｏＢ１−２、１９９９年５月１６日
【非特許文献２】エレクトロニクス・レターズ  第２７巻、第１４号、１９９１年、１２６８〜１２７０頁
【非特許文献３】アプライド・フィジックス・レターズ  第５８巻、１９９１年、１９５２〜１９５４頁
【非特許文献４】電子材料  １９９９年、１１月号、３２〜３６頁
【非特許文献５】ジャーナル・オブ・エレクトロニック・マテリアルズ  第２５巻、 第３号、１９９６年、４０１〜４０６頁
【非特許文献６】アイ・イー・イー・イー・ジャーナル・オブ・カンタム・エレクトロニクス  第３５巻、１９９９年、７７１〜７８２頁
【非特許文献７】ジャーナル・クリスタル・グロウス  第２７巻、１９７４年、１１８〜１２５頁
【発明の開示】
【発明が解決しようとする課題】
【００１０】
ＡＳＭ−ＬＤでは隣接する半導体レーザ素子部との間隔を例えば５００μｍ程度にした場合、図１０に示すように一対の酸化シリコンマスク１３の両外側に幅４９０μｍ程度の広幅部１５が形成される。このため、狭幅部１４に量子井戸活性層を含む第１の半導体積層体としてのＤＨメサストライプを選択成長させる際に、同時にこの広幅部１５にもＤＨメサストライプとは組成、厚さの異なる第２の半導体積層体としての再結合層が形成されることになる。この部分は、図９（ｅ）に示すようにＩｎＰのｐｎｐｎのサイリスタ構造で構成される電流ブロック層にＩｎＰよりバンドギャップの小さい再結合層１６を挿入した形になっており、ｐｎｐｎサイリスタのゲート電流として作用するキャリアをこの層において再結合させることによりサイリスタを構成するｎｐｎトランジスタの電流利得を低減している。その結果、サイリスタのターンオン動作が抑制され、電流ブロック特性が向上する。【００１１】
しかし、狭幅部に選択成長させるＤＨメサストライプ６をその平均歪量ε１(average)が無歪（ε１(average)＝０）になるように成長させると、広幅部に形成される再結合層１６の平均歪量ε２(average)が引張歪（ε２(average)＜０）となり、各成長層の厚さや組成などによっては平均歪量ε２(average)が臨界歪量ε２(critical)を超えてしまう。その結果、再結合層１６で格子緩和による転位が発生し、リーク電流の増加によるレーザ特性の悪化や転位が量子井戸活性層３ａに伸長して信頼性の低下をもたらす懸念があった。
【課題を解決するための手段】
【００１２】
本発明の半導体レーザは、半導体基板上に、選択成長で形成された少なくとも量子井戸活性層を含む第１の半導体積層体としてのダブルヘテロメサストライプと、前記選択成長の際に前記ダブルヘテロメサストライプの両側に一定距離だけ離間して同時に形成された第２の半導体積層体としての再結合層とを有する半導体レーザにおいて、
平均歪量ε(average)、臨界歪量ε(critical)を下式のように定義した場合、
【数２】
0004640646.tif 000003
但し、歪を有する半導体層の数をｊ個とし、それら歪を有する半導体層で挟まれた無歪の半導体層の数をｋ個として、ｎ個（ｎ＝ｊ＋ｋ）の半導体層を積層してなるダブルヘテロメサストライプまたは再結合層において、ｉ番目の半導体層の歪量をεｉ、ｉ番目の半導体層の厚さをｄｉとする
【数３】
0004640646.tif 000004
但し、
ｂ：バーガーズベクトル、
ｐ：ポアソン比、
α：バーガーズベクトルと転位線のなす角、
λ：滑り方向と、滑り面と積層面の交線に垂直で積層面内にある方向のなす角
ダブルヘテロメサストライプの平均歪量ε１(average)は臨界歪量ε１(critical)以下の圧縮歪（ε１(critical)≧ε１(average)＞０）で、且つ、
前記再結合層の平均歪量ε２(average)は臨界歪量ε２(critical)以下の引張り歪（−ε２(critical)≦ε２(average)＜０）または無歪（ε２(average)＝０）であることを特徴とする半導体レーザである。
【００１３】
なお、上に示した臨界歪量の定義式は、非特許文献７に記載されている。【００１４】
また、本発明の半導体レーザの製造方法は、半導体基板上に一対のストライプ状の誘電体マスクを形成し、前記誘電体マスクで挟まれた狭幅部に活性層を含む第１の半導体積層体としてのダブルヘテロメサストライプを形成すると同時に、前記誘電体マスクの両外側の広幅部に第２の半導体積層体としての再結合層を形成する工程を含む半導体レーザの製造方法において、
平均歪量ε(average)、臨界歪量ε(critical)を下式のように定義した場合、
【数４】
0004640646.tif 000005
但し、歪を有する半導体層の数をｊ個とし、それら歪を有する半導体層で挟まれた無歪の半導体層の数をｋ個として、ｎ個（ｎ＝ｊ＋ｋ）の半導体層を積層してなるダブルヘテロメサストライプまたは再結合層において、ｉ番目の半導体層の歪量をεｉ、ｉ番目の半導体層の厚さをｄｉとする
【数５】
0004640646.tif 000006
但し、
ｂ：バーガーズベクトル、
ｐ：ポアソン比、
α：バーガーズベクトルと転位線のなす角、
λ：滑り方向と、滑り面と積層面の交線に垂直で積層面内にある方向のなす角
前記ダブルヘテロメサストライプの平均歪量ε１(average)は臨界歪量ε１(critical)以下の圧縮歪（ε１(critical)≧ε１(average)＞０）で、且つ、前記再結合層の平均歪量ε２(average)は臨界歪量ε２(critical)以下の引張り歪（−ε２(critical)≦ε２(average)＜０）または無歪（ε２(average)＝０）であることを特徴とする半導体レーザの製造方法である。
【００１５】
（作用）
図１１は非特許文献５に記載されている選択成長のメカニズムを示す概略図である。【００１６】
Ａｌ、Ｇａ、Ｉｎを含む半導体層を選択成長した場合、狭幅部１４は(1)縦方向の気相拡散、(2)横方向の気相拡散、(3)誘電体マスク１３表面からのマイグレーション、の３つのパスから成長種が供給されて組成、厚さが決定される。一方、広幅部１５は主に(1)縦方向の気相拡散で成長種が供給される。そして、Ａｌ、Ｇａ成長種の拡散長に比べてＩｎ成長種の拡散長が短いために、狭幅部１４の成長層が広幅部１５の成長層に比べてＩｎ過剰になり、また、層厚も厚くなる（ｄ＞ｄ０）。従って、狭幅部に成長させるＤＨメサストライプ６をその平均歪量ε１(average)が無歪（ε１(average)＝０）になるように成長させると広幅部１５に成長させた再結合層１６の平均歪量ε２(average)はＩｎ組成が小さくなり引張歪（ε２(average)＜０）となる。そして、成長条件によっては再結合層１６の平均歪量ε２(average)が臨界歪量ε２(critical)を超えてしまい（−ε２(critical)＞ε２(average)）、格子緩和が起こる。このため、ＤＨメサストライプ６の平均歪量ε１(average)を臨界歪量ε２(critical)以内で圧縮歪側にずらすことにより、再結合層１６の引張歪を低減することができる。その結果、広幅部の再結合層１６の平均歪量ε２(average)を臨界歪量ε２(critical)以内に抑えることができ、格子緩和による転位の発生を抑制できる。
【発明の効果】
【００１７】
本発明によれば、ダブルヘテロメサストライプの平均歪量ε１(average)を臨界歪量ε２(critical)以内で圧縮歪側ずらすことにで、ダブルヘテロメサストライプを選択成長で形成する際に、その両側に一定距離だけ離間して同時に形成される再結合層の引張歪量ε２(average)を臨界歪量ε２(critical)以内に低減できる。その結果、再結合層の格子緩和を抑制し、リーク電流が抑制された信頼性の高い半導体レーザを実現することができる。
【図面の簡単な説明】
【００１８】
【図１】本発明の第１の実施形態である半導体レーザの断面構造図
【図２】本発明の第１の実施形態である半導体レーザの製造方法を示す工程図
【図３】本発明の第１の実施形態について、歪を有する成長層の平均歪量と成長層厚の関係をＤＨメサストライプと広幅部の再結合層について示した計算結果
【図４】ＤＨメサストライプの平均歪量をゼロにした半導体レーザにおいて、歪を有する成長層の平均歪量と成長層厚の関係をＤＨメサストライプと広幅部の再結合層について示した計算結果
【図５】本発明の第２の実施形態である半導体レーザの断面構造図
【図６】本発明の第２の実施形態について、歪を有する成長層の平均歪量と成長層厚の関係をＤＨメサストライプと広幅部の再結合層について示した計算結果
【図７】ＤＨメサストライプと再結合層における平均歪量の誘電体マスク幅（狭幅部と広幅部の距離）依存性を示す計算結果
【図８】非特許文献４に記載されているＡＳＭ−ＬＤの断面構造図
【図９】非特許文献４に記載されているＡＳＭ−ＬＤの製造方法を示す工程図
【図１０】狭幅部と広幅部の関係を示す概略図
【図１１】非特許文献５に記載されている選択成長のメカニズムを示す概略図
【発明を実施するための最良の形態】
【００１９】
（第１の実施形態）
図１は、本発明の第１の実施形態である半導体レーザの断面構造である。【００２０】
ｎ型ＩｎＰ（００１）基板１（キャリア濃度ｎ＝２×１０１８ｃｍ−３）上にｎ型ＡｌＧａＩｎＡｓ光閉じ込め層２（厚さｄ＝４０ｎｍ、無歪、ｎ＝１×１０１８ｃｍ−３）、ウェル層（ｄ＝６ｎｍ、歪量ε＝＋１．４％、ウェル数Ｎｗ＝１０）、バリア層（ｄ＝１０ｎｍ、ε＝−０．６％、バリア数Ｎｂ＝９）がＡｌＧａＩｎＡｓ層である歪補償型多重量子井戸活性層３、ｐ型ＡｌＧａＩｎＡｓ光閉じ込め層４（ｄ＝４０ｎｍ、無歪、キャリア濃度ｐ＝１×１０１８ｃｍ−３）、ｐ型ＩｎＰキャップ層５（ｄ＝３００ｎｍ、ｐ＝１×１０１８ｃｍ−３）で構成される第１の半導体積層体としてのダブルヘテロ（Ｄｏｕｂｌｅ  Ｈｅｔｅｒｏ）メサストライプ６（以降、ＤＨメサストライプと呼ぶ）が形成され、ｐ型ＩｎＰ電流ブロック層７（ｄ＝６００ｎｍ、ｐ＝５×１０１７ｃｍ−３）、ｎ型ＩｎＰ電流ブロック層８（ｄ＝６００ｎｍ、ｐ＝１×１０１８ｃｍ−３）で埋め込まれている。そして、その上にｐ型ＩｎＰクラッド層９（ｄ＝１６００ｎｍ、ｐ＝１×１０１８ｃｍ−３）、ｐ型ＩｎＧａＡｓコンタクト層１０（ｄ＝３００ｎｍ、無歪、ｐ＝１×１０１９ｃｍ−３）が形成され、更に下面にｎ側電極１１、上面にｐ側電極１２がそれぞれ形成されている。また、ＤＨメサストライプ６の両側には一定距離だけ離間して第２の半導体積層体として再結合層１６が形成されている。【００２１】
次に、図２に製造工程を示す。【００２２】
結晶成長はＭＯＶＰＥ法を使い、原料としては、トリメチルアルミニウム（ＴＭＡｌ）、トリメチルガリウム（ＴＭＧａ）、トリメチルインジウム（ＴＭＩｎ）、アルシン（ＡｓＨ３）、ホスフィン（ＰＨ３）を用いる。また、ｎ型とｐ型のドーピング原料としては、ジシラン（Ｓｉ２Ｈ６）とジメチル亜鉛（ＤＭＺｎ）をそれぞれ用いる。キャリアガスは水素で、成長圧力は１００ｈＰａで行う。【００２３】
まず、（００１）面を成長面とするｎ型ＩｎＰ基板１上に厚さ１００ｎｍの酸化シリコン膜を熱ＣＶＤで堆積する。そして、一般的なフォトリソグラフィ技術を使って幅５μｍ、狭幅部１４の開口幅１．６μｍからなる一対のストライプ状の酸化シリコンマスク１３に加工する。ここで、この２本の酸化シリコンマスク１３が選択成長における成長阻止マスクとなるため、２本の酸化シリコンマスク１３で挟まれた狭幅部１４および、２本の酸化シリコンマスク１３の両外側の広幅部１５とが選択成長可能な領域となる（図２（ａ））。ストライプの方向は［１１０］方向である。尚、隣接する半導体レーザの素子間隔（隣接する狭幅部間の間隔）（図示せず）を５００μｍに設定したので、広幅部１の幅は約４８８μｍとなる。【００２４】
次にそのｎ型ＩｎＰ基板１をＭＯＶＰＥ装置（図示せず）にセットし、ｎ型ＡｌＧａＩｎＡｓ光閉じ込め層２、歪補償型多重量子井戸活性層３、ｐ側ＡｌＧａＩｎＡｓ光閉じ込め層４、ｐ型ＩｎＰキャップ層５で構成されるＤＨメサストライプ６を選択成長で形成する。【００２５】
このとき、（１１１）Ｂ面におけるｐ型ＩｎＰキャップ層５の成長速度を促進することにより、ｎ型ＡｌＧａＩｎＡｓ光閉じ込め層２、歪補償型多重量子井戸活性層３、ｐ側ＡｌＧａＩｎＡｓ光閉じ込め層４の（１１１）Ｂ面がｐ型ＩｎＰ層５でカバーされ、その後のプロセスで基板を大気にさらしても、Ａｌを含んだ層が酸化されることを抑制している。【００２６】
尚、この選択ＭＯＶＰＥ成長の際に同時に広幅部１５にも狭幅部１４に成長したｎ型ＡｌＧａＩｎＡｓ光閉じ込め層２、歪補償型多重量子井戸活性層３、ｐ側ＡｌＧａＩｎＡｓ光閉じ込め層４、ｐ型ＩｎＰキャップ層５に対応した半導体積層体としての再結合層１６が成長するが、各成長層の組成および、厚さは異なる（図２（ｂ））。【００２７】
その後、ＭＯＶＰＥ装置（図示せず）から取り出し、セルフアラインプロセスによりメサトップのみに酸化シリコンマスク１７を形成する（図２（ｃ））。【００２８】
次に、再度ＭＯＶＰＥ装置（図示せず）にセットし、ｐ型ＩｎＰ電流ブロック層７、ｎ型ＩｎＰ電流ブロック層８を選択成長で形成する（図２（ｄ））。その後、ＭＯＶＰＥ装置（図示せず）から取り出して酸化シリコンマスクを除去後、３回目のＭＯＶＰＥ成長でｐ型ＩｎＰクラッド層９、ｐ型ＩｎＧａＡｓコンタクト層１０を成長し、その後、ｎ型ＩｎＰ基板１の研磨、ｎ側電極１１とｐ側電極１２の形成をそれぞれ行い、図１で示したような半導体レーザを作製することができる。【００２９】
第１の実施形態の特徴は、ＤＨメサストライプ６の平均歪量ε１(average)を臨界歪量ε１(critical)以内で圧縮歪み側にずらすことにより広幅部の再結合層１６の引張歪量ε２(average)を低減し、格子緩和を抑制している。その結果を図３、図４に示す。【００３０】
図３、図４は歪を有する成長層の平均歪量と成長層厚の関係をＤＨメサストライプ６と再結合層１６について示した計算結果である。黒丸で示した点が各半導体層を順次成長した後の平均歪量（％）と累積の成長層厚（ｎｍ）であり、歪を有する成長層の第１層目から順に歪を有する最終成長層までの成長した結果を示してある。【００３１】
第１の実施形態の場合、ＤＨメサストライプ６では、井戸層とバリア層が歪を有する成長層であり、再結合層１６では、光閉じ込め層２、４、井戸層、バリア層に相当する半導体層が歪を有する成長層である。参考のために臨界歪量と臨界膜厚の関係も実線で示した。歪を有する最終層まで成長した時に平均歪量と累積の成長層厚で示される黒丸が実線の上側にある場合、その成長層は歪量・膜厚の臨界値を超えていることを示しており、歪の緩和により転位が発生する可能性がある。図３は、第１の実施形態で示した本発明の構造の計算結果であり、図４は、第１の実施形態で示した本発明の構造において、バリア層の歪量を−０．９３％として非特許文献１乃至３で示されたようにＤＨメサストライプでの平均歪量ε１(average)をほぼ無歪（ε１(average)＝０）にした構造の計算結果である。ここで、図４に示したようにＤＨメサストライプの平均歪量ε１(average)をほぼ無歪（ε１(average)＝０）にした場合では、再結合層の平均歪量ε２(average)は引張歪側の臨界歪量を越えてしまっており、格子緩和による転位の発生が懸念される。しかし、これに対して、図３（本発明の構造）では、ＤＨメサストライプでの平均歪量ε１(average)が圧縮歪み側にシフトしており、それに伴って、再結合層の平均歪量ε２(average)が減少している（図中右にシフトしている）。その結果、ＤＨメサストライプの平均歪量ε１(average)と再結合層の平均歪量ε２(average)の両方共が臨界歪量以下におさまるようになっていることがわかる。【００３２】
尚、歪の制御は、原料の供給量を変えることにより行うことができる。
実施形態１で用いたＡｌＧａＩｎＡｓ層の場合、ＴＭＩｎの供給量を増やすかまたはＴＭＡｌ、ＴＥＧａの供給量を減らして成長層のＩｎ組成を増やすことにより圧縮歪をかけることができる。逆に、ＴＭＩｎの供給量を減らすかまたはＴＭＡｌ、ＴＥＧａの供給量を増やして成長層のＩｎ組成を減らすことにより引張り歪をかけることができる。しかしながら、単純にＩｎ組成だけを変化させてしまうと歪量と共にバンドギャップも変化してしまう。量子井戸活性層のウェルの場合、バンドギャップが変化してレーザの発振波長が変わってしまう。従って、Ｉｎ組成を変化させて歪量を変えると共にＡｌまたはＧａの組成も変化させ、バンドギャップが変わらないようにする必要がある。
その一例として、下表に非特許文献６に記載されているＡｌＧａＩｎＡｓバンドギャップの組成依存性と２元半導体の格子定数から計算した波長１ｕｍのＡｌＧａＩｎＡｓで、無歪と−０．６％引張り歪の場合の組成を示す。
【表１】
0004640646.tif 000007
【００３３】
（第２の実施形態）
図５は、本発明の第２の実施形態による半導体レーザの断面構造である。【００３４】
ｎ型ＩｎＰ（００１）基板１（キャリア濃度ｎ＝２×１０１８ｃｍ−３）上にｎ型ＡｌＧａＩｎＡｓ歪光閉じ込め層２ａ（厚さｄ＝４０ｎｍ、歪量ε＝＋０．３１％、ｎ＝１×１０１８ｃｍ−３）、ウェル層（ｄ＝６ｎｍ、ε＝＋１．４％、ウェル数Ｎｗ＝１０）および、バリア層（ｄ＝１０ｎｍ、ε＝−０．９３％、バリア数Ｎｂ＝９）がＡｌＧａＩｎＡｓ層である歪補償型多重量子井戸活性層３、ｐ型ＡｌＧａＩｎＡｓ歪光閉じ込め層４ａ（ｄ＝４０ｎｍ、ε＝＋０．３１％、キャリア濃度ｐ＝１×１０１８ｃｍ−３）、ｐ型ＩｎＰキャップ層５（ｄ＝３００ｎｍ、ｐ＝１×１０１８ｃｍ−３）で構成される第１の半導体積層体としてのＤＨメサストライプ６が形成され、ｐ型ＩｎＰ電流ブロック層７（ｄ＝６００ｎｍ、ｐ＝５×１０１７ｃｍ−３）、ｎ型ＩｎＰ電流ブロック層８（ｄ＝６００ｎｍ、ｐ＝１×１０１８ｃｍ−３）で埋め込まれている。そして、ｐ型ＩｎＰクラッド層９（ｄ＝１６００ｎｍ、ｐ＝１×１０１８ｃｍ−３）、ｐ型ＩｎＧａＡｓコンタクト層１０（ｄ＝３００ｎｍ、無歪、ｐ＝１×１０１９ｃｍ−３）が形成され、更に下面にｎ側電極１１、上面にｐ側電極１２がそれぞれ形成されている。また、ＤＨストライプ６の両側に離間して第２の半導体積層体としての再結合層１６が形成されている。【００３５】
ここで、第１の実施形態との違いは、バリア層の歪量を−０．６％から−０．９３％に増加させた点と、光閉じ込め層２ａ、４ａの歪量を無歪から＋０．３１％の圧縮歪に変更した点である。このように、バリア層の引張歪量を増加させることで歪補償型量子井戸活性層３の平均歪量をほぼゼロとし、光閉じ込め層２ａ、４ａに圧縮歪を新たに加えることにで、ＤＨメサストライプ６の平均歪量ε１(average)と再結合層１６の平均歪量ε２(average)を臨界歪量以下に抑制している。【００３６】
図６は、第２の実施形態について歪を有する成長層の平均歪量と成長層厚の関係をＤＨメサストライプと再結合層について示した計算結果である。第２の実施形態の場合、ＤＨメサストライプ６では、光閉じ込め層２ａ、４ａと、井戸層およびバリア層が歪を有する成長層であり、再結合層では、ＤＨメサストライプ６の光閉じ込め層２ａ、４ａと、井戸層およびバリア層に相当する半導体層が歪を有する成長層である。【００３７】
図６に示すように、ＤＨメサストライプの平均歪量ε１(average)と再結合層１６の平均歪量ε２(average)とは、光閉じ込め層にくわえた圧縮歪により、図４に比べて共に圧縮歪側にシフトし、その結果、共に臨界歪量以下になっていることがわかる。【００３８】
図７にＤＨメサストライプと再結合層における平均歪量の誘電体マスクの幅（狭幅部と広幅部の距離）への依存性を示す。ＤＨメサストライプの光閉じ込め層、歪補償型量子井戸活性層は、マスク幅を変えても同じ歪量、厚さになるように成長条件を調整した。活性層の構造としては、ウェル層が厚さ４ｎｍで＋１．４％の圧縮歪、井戸数が７、バリア層が厚さ８ｎｍで−０．２％の引張歪である。この構造は、平均歪量が０．３８９％で臨界歪の０．４１４％に近い値である。また、ＡｌＧａＩｎＡｓ光閉じ込め層は２０ｎｍである。【００３９】
図７に示すように、マスク幅が広くなるのに伴い、再結合層の平均歪量が引張歪側にシフトする。その結果、マスク幅が１５μｍを超えると再結合層の平均歪量が臨界歪量を超えてしまい、格子緩和が懸念される。従って、選択成長に用いる誘電体のマスク幅としては、０より大きく１５μｍ以下に設定することが望ましい。【００４０】
以下に、図７の結果を詳細に説明する。同一成長条件で成長を行った場合、狭幅部１４に成長するＡｌＧａＩｎＡｓ層（光閉じ込め層、ウェル層、バリア層）はマスク幅が増加するのに伴いＩｎ組成が増加し、圧縮歪量が増加する。これは、図１０で示した(2)横方向の気相拡散と(3)誘電体マスク表面からの成長種のマイグレーション、で供給されるＩｎ成長種の増加率がＡｌやＧａ成長種の増加率に比べて大きいためである。一方、広幅部１５に成長する再結合層１６は、(1)縦方向の気相拡散で成長種が供給されるために、成長条件が同じであればマスク幅に依存せず同じ成長層が積層される。従って、狭幅部１４に成長するＤＨストライプの歪量をマスク幅に依存せず一定にするためには、マスク幅が広くなるのに伴い成長条件を調整することにより再結合層１６の歪量を引張り歪側に設定する必要がある。その結果、図７のような関係になる。【００４１】
尚、図７でマスク幅が４μｍ以下の領域では再結合層も圧縮歪みが印加される。これは、成長するＤＨメサストライプの構造に依存するが、ＤＨメサストライプの圧縮歪み量以下で且つ臨界歪量以下なので問題にならない。【００４２】
また、本発明はＡｌＩｎＡｓやＡｌＧａＩｎＡｓなどＡｌとＩｎを含む成長系で特に有効になる。これは、図１０で示した成長メカニズムにおいて、(2)横方向の気相拡散と(3)誘電体マスク表面からの成長種のマイグレーションで供給されるＩｎ成長種の増加率とＡｌ成長種の増加率の差が特に大きいためである。
【符号の説明】
【００４３】
１・・・ｎ型ＩｎＰ基板
２・・・ｎ型ＡｌＧａＩｎＡｓ光閉じ込め層
２ａ・・・ｎ型ＡｌＧａＩｎＡｓ歪光閉じ込め層
３・・・歪補償型歪多重量子井戸活性層
３ａ・・・歪多重量子井戸活性層
４・・・ｐ型ＡｌＧａＩｎＡｓ光閉じ込め層
４ａ・・・ｐ型ＡｌＧａＩｎＡｓ歪光閉じ込め層
５・・・ｐ型ＩｎＰキャップ層
６・・・ＤＨメサストライプ
７・・・ｐ型ＩｎＰ電流ブロック層
８・・・ｎ型ＩｎＰ電流ブロック層
９・・・ｐ型ＩｎＰクラッド層
１０・・・ｐ型ＩｎＧａＡｓコンタクト層
１１・・・ｎ側電極
１２・・・ｐ側電極
１３・・・酸化シリコンマスク
１４・・・狭幅部
１５・・・広幅部
１６・・・再結合層
１７・・・酸化シリコンマスク
【図１】
0004640646.tif 000012
【図２】
0004640646.tif 000013
【図３】
0004640646.tif 000014
【図４】
0004640646.tif 000015
【図５】
0004640646.tif 000016
【図６】
0004640646.tif 000017
【図７】
0004640646.tif 000018
【図８】
0004640646.tif 000019
【図９】
0004640646.tif 000020
【図１０】
0004640646.tif 000021
【図１１】
0004640646.tif 000022